"芳香族基を含むアシル基置換基A及び脂肪族アシル基置換基Bを有し、且つ置換基Aの置換度DSA及び置換基A及び置換基Bの総置換度DSがそれぞれ、下記式I及び式IIを満足するセルロースアシレートの少なくとも1種、及び数平均分子量が1,000以上の重合体の少なくとも1種を含有する組成物からなるセルロースアシレートフィルムであって、前記少なくとも1種の重合体が、アクリル酸エステル類又はビニルエステル類を主成分とする重合体であるセルロースアシレートフィルム。式I05≦DSA≦1.0式II2.0≦DS≦2.9波長550nmにおける面内レターデーションRe550及び同波長における厚み方向レターデーションRth550がそれぞれ、180nm≦Re550≦300nm及び0nm≦|Rth550|≦30nmを満たす請求項1に記載のセルロースアシレートフィルム。膜厚が40~80μmである請求項1又は2に記載のセルロースアシレートフィルム。前記芳香族アシル基置換基Aが、ベンゾイル基、フェニルベンゾイル基、4-ヘプチルベンゾイル基、2,4,5-トリメトキシベンゾイル基、及び3,4,5-トリメトキシベンゾイル基から選択される請求項1~3のいずれか1項に記載のセルロースアシレートフィルム。前記脂肪族アシル基置換基Bが、炭素数2~4の脂肪族アシル基である請求項1~4のいずれか1項に記載のセルロースアシレートフィルム。延伸フィルムである請求項1~5のいずれか1項に記載のセルロースアシレートフィルム。60を超える延伸倍率で延伸処理されてなる延伸フィルムである請求項6に記載のセルロースアシレートフィルム。前記少なくとも1種の重合体が、ポリメチルメタクリレート、ポリ酢酸ビニル及びポリビニルブチラールから選択される請求項1~7のいずれか1項に記載のセルロースアシレートフィルム。請求項1~8のいずれか1項に記載のセルロースアシレートフィルムからなる位相差フィルム。偏光膜と、請求項1~9のいずれか1項に記載のセルロースアシレートフィルムとを有する偏光板。請求項10に記載の偏光板を有する画像表示装置。本発明は、面内レターデーションReの絶対値が大きく、且つRthの絶対値が小さいとともに、ヘイズの上昇及び着色が軽減された、新規なセルロースアシレートフィルム、ならびにそれを用いた位相差フィルム、光学補償フィルム、反射防止フィルム、偏光板、及び画像表示装置を提供することを課題とする。前記課題を解決するための手段は、以下の通りである。[1]芳香族基を含むアシル基置換基A及び脂肪族アシル基置換基Bを有し、且つ置換基Aの置換度DSA及び置換基A及び置換基Bの総置換度DSがそれぞれ、下記式I及び式IIを満足するセルロースアシレートの少なくとも1種、及び数平均分子量が1,000以上の重合体の少なくとも1種を含有する組成物からなるセルロースアシレートフィルムであって、前記少なくとも1種の重合体が、アクリル酸エステル類又はビニルエステル類を主成分とする重合体であるセルロースアシレートフィルム。式I05≦DSA≦1.0式II2.0≦DS≦2.9[2]波長550nmにおける面内レターデーションRe550及び同波長における厚み方向レターデーションRth550がそれぞれ、180nm≦Re550≦300nm及び0nm≦|Rth550|≦30nmを満たす[1]のセルロースアシレートフィルム。[3]膜厚が40~80μmである[1]又は[2]のセルロースアシレートフィルム。[4]前記芳香族アシル基置換基Aが、ベンゾイル基、フェニルベンゾイル基、4-ヘプチルベンゾイル基、2,4,5-トリメトキシベンゾイル基、及び3,4,5-トリメトキシベンゾイル基から選択される[1]~[3]のいずれかのセルロースアシレートフィルム。[5]前記脂肪族アシル基置換基Bが、炭素数2~4の脂肪族アシル基である[1]~[4]のいずれかのセルロースアシレートフィルム。[6]延伸フィルムである[1]~[5]のいずれかのセルロースアシレートフィルム。[7]60を超える延伸倍率で延伸処理されてなる延伸フィルムである[6]のセルロースアシレートフィルム。[8]前記少なくとも1種の重合体が、ポリメチルメタクリレート、ポリ酢酸ビニル及びポリビニルブチラールから選択される[1]~[7]のいずれかのセルロースアシレートフィルム。[9][1]~[8]のいずれかのセルロースアシレートフィルムからなる位相差フィルム。[10]偏光膜と、[1]~[9]のいずれかのセルロースアシレートフィルムとを有する偏光板。[11][10]の偏光板を有する画像表示装置。本発明によれば、面内レターデーションReの絶対値が大きく、且つRthの絶対値が小さいとともに、ヘイズの上昇及び着色が軽減された、新規なセルロースアシレートフィルム、ならびにそれを用いた位相差フィルム、光学補償フィルム、反射防止フィルム、偏光板、及び画像表示装置を提供することができる。以下、本発明について詳細に説明する。なお、本明細書において~とはその前後に記載される数値を下限値及び上限値として含む意味で使用される。また、本明細書においてセルロースアシレートのアシル基の置換度は、CelluloseCommunication67379及びChirality12670674に書かれている方法を用いて、1H-NMRあるいは13C-NMRにより、決定することができる。[セルロースアシレートフィルム]本発明は、芳香族基を含むアシル基置換基A及び脂肪族アシル基置換基Bを有するセルロースアシレートの少なくとも1種を含有する組成物からなるセルロースアシレートフィルムからなる。主成分としてフィルム中に含有されるセルロースアシレートに、芳香族基を含むアシル基置換基Aが存在することにより、製膜時及び延伸時に、面内レターデーションを顕著に発現させることができ、Reの絶対値が大きいフィルムを製造することができる。一方で、芳香族アシル基の割合が大きくなると、Reを上昇させることがきるものの、|Rth|も大きくなり、高Re且つ低|Rth|のフィルムを得ることができない。芳香族アシル基の割合を小さくすることで、|Rth|を小さくすることができる。芳香族アシル基の割合が小さくなることによりRe発現性は低下するが、フィルム製造時の条件、例えば延伸温度を高くして延伸倍率を大きくすることで補うことができる。一方で、芳香族アシル基の割合を小さくすることで、セルロースアシレートの全アシル置換度が小さくなると、セルロースアシレートのTgが高くなり、延伸時の熱分解が生じ易くなることが推定される。熱分解によって生じるTgの低下は、フィルム物性の劣化やフィルム着色の増加及びフィルムヘイズの上昇といった問題を生じさせる。また、高Reを達成するために実施される高温度での延伸処理は、フィルム破断の原因にもなる。本発明者が、鋭意研究を重ねた結果、芳香族アシル基の置換度DSAが05~1.0で且つ総アシル置換度が2.0~2.9であるセルロースアシレートを主成分として用いるとともに、分子量が1,000以上の所定の重合体を添加することで、上記問題点を解決でき、高Re且つ低|Rth|を示し、しかも着色及びヘイズの上昇といった問題もないセルロースアシレートフィルムを提供でき、しかも高温度延伸時のフィルム破断の問題も解決でき、破断し難くなったためさらに延伸速度を大きくすることができることを見出した。セルロースアシレート:本発明では、芳香族基を含むアシル基置換基A及び脂肪族アシル基置換基Bを有するセルロースアシレートをフィルムの主成分として用いる。該セルロースアシレートを1種類のみを用いてもよく、2種類以上を混合して用いてもよい。前記セルロースアシレートの置換基A及び置換基Bの総置換度DSは、式II2.0≦DS≦2.9を満足し、式II’式II’2.2≦DS≦2.8を満足するのが好ましく、式II’式II2.3≦DS≦2.7を満足するのがより好ましい。DSが2.0未満であると、セルロースアシレートのTgが高くなり、高Reを発現するための延伸処理温度がより高くなる。そのため、延伸時の熱分解によって、フィルム着色及びヘイズ上昇が生じ易くなる。一方、DSが2.9を越えると、フィルム作製が困難になり、また|Rth|が上昇する傾向があるので好ましくない。芳香族アシル基置換基A芳香族アシル基の芳香族基は、理化学辞典岩波書店第4版1208頁に芳香族化合物として定義されているものであり、本発明における芳香族基には、芳香族炭化水素基及び芳香族ヘテロ環基の双方が含まれる。より好ましくは芳香族炭化水素基である。芳香族炭化水素基としては、炭素原子数が6~24のものが好ましく、6~10のものがさらに好ましい。芳香族炭化水素基の例には、フェニル基、ナフチル基、アントリル基、ビフェニル基、ターフェニル基が含まれ、より好ましくはフェニル基である。芳香族ヘテロ環基としては、酸素原子、窒素原子あるいは硫黄原子のうち少なくとも1つを含むものが好ましい。芳香族ヘテロ環の例には、フラン、ピロール、チオフェン、イミダゾール、ピラゾール、ピリジン、ピラジン、ピリダジン、トリアゾール、トリアジン、インドール、インダゾール、プリン、チアゾリン、チアジアゾール、オキサゾリン、オキサゾール、オキサジアゾール、キノリン、イソキノリン、フタラジン、ナフチリジン、キノキサリン、キナゾリン、シンノリン、プテリジン、アクリジン、フェナントロリン、フェナジン、テトラゾール、ベンズイミダゾール、ベンズオキサゾール、ベンズチアゾール、ベンゾトリアゾール、テトラザインデンが含まれる。芳香族ヘテロ環基としては、ピリジル基、トリアジニル基、キノリル基が特に好ましい。また前記芳香族基は、1以上の置換基を有してもよく、芳香族基が有する置換基の例には、アルキル基好ましくは炭素原子数1~20、より好ましくは1~12、特に好ましくは1~8のものであり、例えばメチル基、エチル基、プロピル基、イソプロピル基、tert-ブチル基、n-ブチル基、n-オクチル基、n-デシル基、n-ヘキサデシル基、シクロプロピル基、シクロペンチル、シクロヘキシル基などが挙げられる、アルケニル基好ましくは炭素原子数2~20、より好ましくは2~12、特に好ましくは2~8であり、例えばビニル基、アリル基、2-ブテニル基、3-ペンテニル基などが挙げられる、アルキニル基好ましくは炭素原子数2~20、より好ましくは2~12、特に好ましくは2~8であり、例えばプロパルギル基、3-ペンチニル基などが挙げられる、アリール基好ましくは炭素原子数6~30、より好ましくは6~20、特に好ましくは6~12であり、例えばフェニル基、ビフェニル基、ナフチル基などが挙げられる、アルコキシ基好ましくは炭素原子数1~20、より好ましくは1~12、特に好ましくは1~8であり、例えばメトキシ基、エトキシ基、ブトキシ基などが挙げられる、アリールオキシ基好ましくは炭素原子数6~20、より好ましくは6~16、特に好ましくは6~12であり、例えばフェニルオキシ基、2-ナフチルオキシ基などが挙げられる、アシル基好ましくは炭素原子数1~20、より好ましくは1~16、特に好ましくは1~12であり、例えばアセチル基、ベンゾイル基、ホルミル基、ピバロイル基などが挙げられる、アルコキシカルボニル基好ましくは炭素原子数2~20、より好ましくは2~16、特に好ましくは2~12であり、例えばメトキシカルボニル基、エトキシカルボニル基などが挙げられる、アリールオキシカルボニル基好ましくは炭素原子数7~20、より好ましくは7~16、特に好ましくは7~10であり、例えばフェニルオキシカルボニル基などが挙げられる、アシルオキシ基好ましくは炭素原子数2~20、より好ましくは2~16、特に好ましくは2~10であり、例えばアセトキシ基、ベンゾイルオキシ基などが挙げられる、アシルアミノ基好ましくは炭素原子数2~20、より好ましくは2~16、特に好ましくは2~10であり、例えばアセチルアミノ基、ベンゾイルアミノ基などが挙げられる、アルコキシカルボニルアミノ基好ましくは炭素原子数2~20、より好ましくは2~16、特に好ましくは2~12であり、例えばメトキシカルボニルアミノ基などが挙げられる、アリールオキシカルボニルアミノ基好ましくは炭素原子数7~20、より好ましくは7~16、特に好ましくは7~12であり、例えばフェニルオキシカルボニルアミノ基などが挙げられる、スルホニルアミノ基好ましくは炭素原子数1~20、より好ましくは1~16、特に好ましくは1~12であり、例えばメタンスルホニルアミノ基、ベンゼンスルホニルアミノ基などが挙げられる、スルファモイル基好ましくは炭素原子数0~20、より好ましくは0~16、特に好ましくは0~12であり、例えばスルファモイル基、メチルスルファモイル基、ジメチルスルファモイル基、フェニルスルファモイル基などが挙げられる、カルバモイル基好ましくは炭素原子数1~20、より好ましくは1~16、特に好ましくは1~12であり、例えばカルバモイル基、メチルカルバモイル基、ジエチルカルバモイル基、フェニルカルバモイル基などが挙げられる、アルキルチオ基好ましくは炭素原子数1~20、より好ましくは1~16、特に好ましくは1~12であり、例えばメチルチオ基、エチルチオ基などが挙げられる、アリールチオ基好ましくは炭素原子数6~20、より好ましくは6~16、特に好ましくは6~12であり、例えばフェニルチオ基などが挙げられる、スルホニル基好ましくは炭素原子数1~20、より好ましくは1~16、特に好ましくは1~12であり、例えばメシル基、トシル基などが挙げられる、スルフィニル基好ましくは炭素原子数1~20、より好ましくは1~16、特に好ましくは1~12であり、例えばメタンスルフィニル基、ベンゼンスルフィニル基などが挙げられる、ウレイド基好ましくは炭素原子数1~20、より好ましくは1~16、特に好ましくは1~12であり、例えばウレイド基、メチルウレイド基、フェニルウレイド基などが挙げられる、リン酸アミド基好ましくは炭素原子数1~20、より好ましくは1~16、特に好ましくは1~12であり、例えばジエチルリン酸アミド、フェニルリン酸アミドなどが挙げられる、ヒドロキシ基、メルカプト基、ハロゲン原子例えばフッ素原子、塩素原子、臭素原子、ヨウ素原子、シアノ基、スルホ基、カルボキシル基、ニトロ基、ヒドロキサム酸基、スルフィノ基、ヒドラジノ基、イミノ基、ヘテロ環基好ましくは炭素原子数1~30、より好ましくは1~12であり、ヘテロ原子としては、例えば窒素原子、酸素原子、硫黄原子、具体的には例えばイミダゾリル基、ピリジル基、キノリル基、フリル基、ピペリジル基、モルホリノ基、ベンゾオキサゾリル基、ベンズイミダゾリル基、ベンズチアゾリル基などが挙げられる、及びシリル基好ましくは、炭素原子数3~40、より好ましくは3~30、特に好ましくは3~24であり、例えば、トリメチルシリル基、トリフェニルシリル基などが挙げられるが含まれる。これらの置換基は更に置換されてもよい。また、置換基が二つ以上ある場合は、同じでも異なってもよい。また、可能な場合には互いに連結して環を形成してもよい。前記置換基の例の中でも、前記芳香族基の置換基としては、アルキル基、アルコキシ基及び芳香族基等が好ましい。また、前記置換基Aは、前記芳香族基とカルボニル基-C=O-とが単結合によって直接連結した構造を有していても、1以上の原子団からなる連結基によって連結していてもよい。連結基の例には、C1~C10好ましくはC1~C5の直鎖、分岐鎖もしくは環状のアルキレン基但し、1つの炭素原子又は隣接しない2以上の炭素原子は、酸素原子又は硫黄原子で置換されていてもよい、及びアルケニレン基が含まれる。これらの連結基は、1以上の置換基を有していてもよく、該置換基の例は、芳香族基が有する置換基の例と同様である。芳香族基を含むアシル基置換基Aとして好ましいものは、フェニルアセチル基、ジフェニルアセチル基、フェノキシアセチル基、シンナモイル基、4-メトキシ-シンナモイル基、ベンゾイル基、フェニルベンゾイル基、4-エチルベンゾイル基、4-プロピルベンゾイル基、4-t-ブチルベンゾイル基、4-ブチルベンゾイル基、4-ペンチルベンゾイル基、4-ヘキシルベンゾイル基、4-ヘプチルベンゾイル基、3,4-ジメトキシベンゾイル基、2,6-ジメトキシベンゾイル基、2,4-ジメトキシベンゾイル基、3,5-ジメトキシベンゾイル基、3,4,5-トリメトキシベンゾイル基、2,4,5-トリメトキシベンゾイル基、1-ナフトイル基、2-ナフトイル基、2-ビフェニルカルボニル基、又は4-ビフェニルカルボニル基である。さらに好ましい置換基Aとしては、ベンゾイル基、フェニルベンゾイル基、4-ヘプチルベンゾイル基、2,4,5-トリメトキシベンゾイル基、又は3,4,5-トリメトキシベンゾイル基をあげることができる。前記セルロースアシレートが有する置換基Aは、1種であっても2種以上であってもよい。前記セルロースアシレートの置換基Aの置換度DSAは、下記式I式I05≦DSA≦1.0を満足し、好ましくは下記式I’式I’0.6≦DSA≦0.9を満足し、より好ましくは下記式I式I0.65≦DSA≦0.85を満足する。DSAが0.5未満であると、光学特性の発現性が低下し、高Reの達成が困難になる。一方、DSAが1.0を越えると、Rth発現性が高くなり、低|Rth|の達成が困難になる。脂肪族アシル基置換基B前記セルロースアシレートは、芳香族基を含むアシル基置換基Aとともに、脂肪族アシル基置換基Bをさらに有する。前記脂肪族アシル基置換基Bは、直鎖状、分岐状あるいは環状構造の脂肪族アシル基のいずれであってもよく、また不飽和結合を含む脂肪族アシル基であってもよい。好ましくは炭素数2~20、より好ましくは炭素数2~10、より好ましくは炭素数2~4の脂肪族アシル基である。置換基Bの好ましい例としては、アセチル基、プロピオニル基、及びブチリル基であり、アセチル基やプロピオニル基が好ましい。置換基Bをアセチル基やプロピオニル基とすることで、適度なガラス転移点Tg、弾性率などを有するフィルムが得られる。アセチル基等の炭素数が小さい脂肪族アシル基を有することにより、Tgおよび弾性率などを低下させずに、フィルムとして適切な強度を得ることができる。前記置換基Bの置換度DSBは、下記式III式III1.0≦DSB≦2.4を満たすことが好ましく、式III’1.5≦DSB≦2.5を満足するのがより好ましい。DSBが前記範囲のセルロースアシレートは、有機溶媒への溶解性が良好であるので、溶液製膜性により製造する際には製造適性が良好であり、また合成が容易であるという点で好ましい。前記セルロースアシレートは、セルロースを原料として、生物的あるいは化学的に、芳香族基を含むアシル基置換基A及び脂肪族アシル基置換基Bを導入して得られるセルロース骨格を有する化合物である。原料綿としては、綿花リンタ、木材パルプ広葉樹パルプ、針葉樹パルプ等の天然セルロースのみならず、微結晶セルロース等の木材パルプを酸加水分解して得られる重合度の低い重合度100~300セルロースを用いることができ、場合により混合して使用してもよい。これらの原料セルロースについての詳細な記載は、例えばプラスチック材料講座17繊維素系樹脂丸澤、宇田著、日刊工業新聞社、1970年発行や発明協会公開技報2001-17457頁~8頁及びセルロースの事典523頁セルロース学会編、朝倉書店、2000年発行に記載のセルロースを用いることができ、特に限定されるものではない。前記セルロースアシレートは、例えば、アルドリッチ社製セルロースアセテートアセチル置換度2.45、ダイセル社製セルロースアセテートアセチル置換度2.41商品名:L-70、L-50、アセチル置換度2.19商品名:FL-70、アセチル置換度1.76商品名:LL-10、イーストマンケミカル社製セルロースアセテートアセチル化度1.77商品名CA-320Sなどの低酢化度のセルロースを出発原料として用いて、製造することができる。また、前記セルロースアセテートや、市販のセルロースアセテートプロピオネート、セルロースアセテートブチレート等を、例えば、特開2008-163193号公報[0121]中に記載の酢酸セルロースのケン化の方法に準じた方法でケン化して、脂肪族アシル基の置換度を調整してもよい。セルロースアシレートへの芳香族アシル基の導入は、導入する芳香族アシル基に対応する酸クロリドと、セルロースアシレートの残存水酸基との脱塩酸反応によるエステル化によって行うことができる。また、前記セルロースアシレートと芳香族カルボン酸との脱水反応やエステル交換反応による芳香族アシル化や、芳香族カルボン酸と脂肪族カルボン酸との混合酸によるセルロースのエステル化等を利用して、本発明に係わるセルロースアシレートを製造することができる。但し、本発明に係わるセルロースアシレートの合成方法についてはこれらの方法に限定されるものではない。前記セルロースアシレートの粘度平均重合度については特に制限はないが、80~700が好ましく、90~500が更に好ましく、100~500がより更に好ましい。平均重合度を500以下とすることにより、セルロースアシレートのドープ溶液の粘度が高くなり過ぎず、流延によるフィルム製造が容易になる傾向にある。分子量が1,000以上の重合体:本発明のセルロースアシレートフィルムは、前記セルロースアシレートとともに、分子量が1,000以上の所定の重合体の少なくとも1種を含有する。該重合体の数平均分子量は1,000~400,000であることが好ましく、1,000~300,000がより好ましく、1,500~100,000がさらに好ましい。分子量が1,000未満であると、製膜時や延伸時に揮散する問題がある。一方、分子量が大き過ぎると溶解性やセルロースアシレートとの相溶性が劣る場合がある。数平均分子量が前記範囲であると、これらの問題が生じないので好ましい。なお、本明細書において、数平均分子量は、ゲルパーミエーションクロマトグラフィーによって測定、評価することができる。前記重合体は、アクリル酸エステル類又はビニルエステル類を主成分とする重合体である。アクリル酸エステル類又はビニルエステル類を主成分とする重合体とは、アクリル酸エステル類又はビニルエステル類を、最も高い割合のモノマーとして得られる重合体を意味する。勿論、アクリル酸エステル類又はビニルエステル類のみをそれぞれ重合させて得られる単独重合体であってもよいし、アクリル酸エステル類又はビニルエステル類が最も高い割合である限り、他の1種以上のモノマーとともに共重合させた共重合体であってもよい。但し、アクリル酸エステル類又はビニルエステル類は主成分であり、全成分中50モル以上であるのが好ましく、50モルを超えているのが好ましく、又は75以上、又は90以上であり、勿論100であってもよい。なお、後述するように、アクリル酸エステル類又はビニルエステル類特にビニルエステル類から誘導される繰り返し単位は、重合体中においては変性され、例えば、エステル基を有しない繰り返し単位として存在する場合もあるが、当該繰り返し単位が、アクリル酸エステル類又はビニルエステル類から誘導され、その後、変性されたものであれば、アクリル酸エステル類又はビニルエステル類の重合体であるとする。なお、本発明では、類には、アクリル酸エステル及びビニルエステルのそれぞれのエステル基が、他の官能基に置き換わった化合物を含む意味で用いていて、その例には、アクリル酸エステルのエステル基が、ニトリル基に置き換わったアクリロニトリル及びメタクリロニトリルが含まれる。アクリル酸エステル類の例には以下の式Aで表される部分構造を有する化合物が含まれ、及びビニルエステル類の例には下記式Bで表される部分構造を有する化合物が含まれる。なお、式中、には、水素原子又は置換基が結合する、重合可能な化合物である。置換基の例には、C1~C6程度のアルキル基、及び末端にエステル基-COORもしくは-OCORを有するC1~C6程度の置換アルキル基が含まれる。Rは有機基であり、脂肪族有機基及び芳香族有機基のいずれであってもよく、脂肪族基であるのが好ましく、C1~C6程度のアルキル基であるのが好ましい。アクリル酸エステル類の例には、アクリル酸エステル及びメタクリル酸エステルが含まれる。また、前記モノエステル化合物のみならず、フマル酸ジエステル及びイタコン酸ジエステル等のジエステル化合物も含まれる。アルキルエステルであるのが好ましく、エステル部に含まれるアルキル基は、直鎖状、分岐鎖状又は環状のいずれであってもよい。中でもC1~C6より好ましくはC1~C4、さらに好ましくはC1~C3のアルキルエステルが好ましい。前記重合体の例には、アクリル酸エステルから誘導される繰り返し単位のみを有する重合体のみならず、アクリル酸エステル類から誘導される繰り返し単位とともに、他の繰り返し単位を含む共重合体も含まれる。共重合成分の例には、スチレン,ビニルピリジン,N-ビニルピロリドン等のビニル系モノマー等が含まれる。アクリル酸エステル類から誘導される繰り返し単位を有する重合体の例には、ポリメチルアクリレート、ポリエチルアクリレート、及びこれらの共重合体が含まれる。また、市販品であってもよく、例えば、三菱レイヨン社製ダイヤナールBR-83分子量が40,000のポリメチルメタクリレート、ダイヤナールBR-85分子量が280,000のポリメチルメタクリレート,東亜合成社製ARUFONUP-1010分子量が17,00のポリメチルメタクリレート,ARUFONUP-1020分子量が20,00のポリメチルメタクリレート,ARUFONUP-1021分子量が15,00のポリメチルメタクリレート,ARUFONUP-1080分子量が6,000のポリメチルメタクリレート等を用いることができる。前記ビニルエステル化合物は、分子内にビニル基とエステル基とを有する、上記式Bの部分構造を有する化合物である。例えば、酢酸ビニル,酪酸ビニル等のカルボン酸ビニル化合物が含まれる。前記重合体の例には、ビニルエステル化合物を単独で重合させた重合体のみならず、ビニルエステル化合物とともに、他の1種以上の重合性化合物を共重合させて得られる共重合体も含まれる。共重合成分の例には、エチレン、塩化ビニル、スチレン、ビニルピリジン、N-ビニルピロリドン等のビニル系モノマー等が含まれる。また、市販品を用いてもよく、ポリ酢酸ビニルとしては,電気化学工業社製デンカサクノールSN-04T分子量は60,000デンカサクノールSN-08H分子量は70,000、デンカサクノールSN-09T分子量は100,000等を用いることができる。また、前記ビニルエステル化合物から誘導される重合体の例には、ビニルエステル化合物を一旦重合した後、変性処理することにより得られる重合体、及び他の試薬と反応させることにより得られる重合体も含まれる。例えば、前記ビニルエステル化合物を一旦重合した後、エステル基の一部又は全部を加水分解し、OH基に変性させた誘導体を前記重合体として用いてもよい。この誘導体の例には、ビニルエステルから誘導される繰り返し単位とともに、エステル基がOH基に変性された繰り返し単位を有する重合体が含まれる。さらに、生成したOH基と試薬とを反応させて得られる誘導体であってもよい。一例は、ビニルエステル化合物を重合させた後、加水分解によりエステル基の一部又は全部を分解して、OH基を生成させ、アルデヒド類と反応させて得られる誘導体である。その例には、ポリビニルアセタール類が含まれる。ポリビニルアセタール類は、反応させるアルデヒドの種類により種々の構造が知られている。一例は、アセトアルデヒドを反応させることにより得られるポリビニルアセタールである。その他、ブチルアルデヒド等のアルデヒドを反応して得られるポリビニルアセタール類も用いることができる。なお、ポリビニルアセタール類には、アセタール基を有する単位とともに、ビニルエステルから誘導されるエステル基を有する単位、及び/又は該エステル基がOH基に変性した単位を有する重合体も含まれ、本発明において使用することができる。当該ポリビニルアセタール類は、加水分解の程度、アルデヒド類との反応率等を調整することにより製造することができる。前記重合体として使用するポリビニルアセタール類は、市販品であってもよく、積水化学社製エスレックBL-1分子量は19,000、エスレックBL-2分子量は27,000等を用いることができる。前記重合体の合成方法については特に制限はなく、それぞれのモノマーを、バルク、溶液、懸濁、乳化重合等の種々の重合法により製造することができる。前記重合体は、フィルムの延伸強度を改善する作用がある。高Reの達成のためには、ガラス転移点程度の高温度での延伸処理が必要になるが、前記重合体を添加して強度を改善することにより、高Re達成のための高温延伸処理を施しても、加熱によるフィルム成分の分解を抑制することができ、破断することなく延伸倍率を拡大できる。また、高温延伸処理による弊害フィルムの着色及び機械的フィルム特性の劣化等を生じさせることなく、高Reのフィルムを製造することができる。なお、本発明において、前記分子量が1,000以上の重合体は1種類のみを用いてもよく、2種類以上を混合して用いてもよい。種類の異なる前記重合体を組み合わせて用いてもよい。本発明のセルロースアシレートフィルムは、前記セルロースアシレート及び前記分子量が1,000以上の重合体を含有するセルロースアシレート組成物からなる。該セルロースアシレート組成物中、前記セルロースアシレートを70質量以上100質量未満含有するのが好ましく、80質量~94質量含有するのがより好ましく、85質量~92質量含有するのがさらに好ましい。また、セルロースアシレート以外の高分子成分や、各種添加剤を適宜混合することもできる。混合される成分はセルロースアシレートとの相溶性に優れるものが好ましく、フィルムにしたときの透過率が好ましくは80以上、より好ましくは90以上、特に好ましくは92以上となるようにすることが好ましい。前記分子量が1,000以上の重合体の添加量は、前記セルロースアシレート組成物中、5~25質量であることが好ましく、6~20質量であることがさらに好ましく、8~15質量であることがさらに好ましい。前記セルロースアシレート組成物は、上記セルロースアシレート及び上記分子量が1,000以上の重合体とともに、一般的なフィルム添加剤の1種以上を添加してもよい。添加可能な種々の添加剤の例には、紫外線防止剤、可塑剤、劣化防止剤、微粒子、光学特性調整剤等が含まれる。本発明のセルロースアシレートフィルムを溶液製膜法で製造する態様では、上記分子量が1,000以上の重合体等の添加剤は、セルロースアシレート溶液ドープを調製する過程のいずれの時期に添加してもよい。また、ドープを調製する工程の最後に添加してもよい。前記セルロースアシレート組成物は、粒子状、粉末状、繊維状、塊状、溶液、溶融物など種々の形態で調製することができる。また、粒子状又は粉末状のセルロースアシレート組成物については、粒子サイズの均一化や取り扱い性の改善のために、粉砕や篩がけを行ってもよい。[セルロースアシレートフィルムの製造方法]本発明のセルロースアシレートフィルムの製造方法については、特に限定されるものではないが、以下に記載する溶融製膜法又は溶液製膜法により製造することが好ましい。溶液製膜法による製造がより好ましい。溶融製膜法及び溶液製膜法ともに、一般的に行われている方法と同様に、本発明のセルロースアシレートフィルムを製造することができる。例えば、溶融製膜に関しては、特開2006-348123号公報を、溶液製膜に関しては、特開2006-241433号公報を参照し、製造することができる。溶液製膜法:本発明のセルロースアシレートフィルムを溶液製膜法により製造する態様について、以下、好ましい態様を説明する。溶液製膜法では、セルロースアシレートの溶液を調製し、該溶液を支持体表面に流延し、製膜する。前記セルロースアシレート溶液の調製に用いる溶媒については、特に限定されない。好ましい溶媒としては、ジクロロメタン、クロロホルム、1,2-ジクロロエタン、テトラクロロエチレン等の塩素系有機溶剤、並びに非塩素系有機溶媒を挙げることができる。前記非塩素系有機溶媒は、炭素原子数が3~12のアルコール、エステル、ケトン、エーテルから選ばれる溶媒が好ましい。アルコール、エステル、ケトン、及びエーテルは、環状構造を有していてもよい。アルコール、エステル、ケトン及びエーテルの官能基すなわち、-O-、-CO-及び-COO-のいずれかを2つ以上有する化合物も、主溶媒として用いることができる。2種類以上の官能基を有する主溶媒の場合、その炭素原子数はいずれかの官能基を有する化合物の規定範囲内であればよい。炭素原子数が3~12のエステル類の例としては、ギ酸エチル、ギ酸プロピル、ギ酸ペンチル、酢酸メチル、酢酸エチル及び酢酸ペンチルが挙げられる。炭素原子数が3~12のケトン類の例としては、アセトン、メチルエチルケトン、ジエチルケトン、ジイソブチルケトン、シクロペンタノン、シクロヘキサノン及びメチルシクロヘキサノンが挙げられる。炭素原子数が3~12のエーテル類の例には、ジイソプロピルエーテル、ジメトキシメタン、ジメトキシエタン、1,4-ジオキサン、1,3-ジオキソラン、テトラヒドロフラン、アニソール及びフェネトールが挙げられる。2種類以上の官能基を有する有機溶媒の例としては、2-エトキシエチルアセテート、2-メトキシエタノール及び2-ブトキシエタノールが挙げられる。非塩素系有機溶媒としては、アルコールが好ましく、特にメチルアルコールが沸点が低く、親水性が大きく好ましい。前記セルロースアシレート溶液の調製時には、セルロースアシレートは、有機溶媒に10~35質量溶解させることが好ましい。より好ましくは13~30質量であり、特に好ましくは15~28質量である。このような濃度のセルロースアシレート溶液は、セルロースアシレートを溶媒に溶解する際に所定の濃度になるようにして調製してもよいし、また予め低濃度溶液例えば9~14質量を調製した後に、濃縮工程により上記濃度の溶液として調製してもよい。さらに、予め高濃度のセルロースアシレート溶液を調製した後に、種々の添加物を添加することで上記濃度のセルロースアシレート溶液として調製してもよい。前記セルロースアシレート溶液ドープの調製については、その溶解方法は特に限定されず、室温でもよく、さらには冷却溶解法あるいは高温溶解方法、さらにはこれらの組み合わせで実施してもよい。これらに関しては、例えば特開平5-163301号、特開昭61-106628号、特開昭58-127737号、特開平9-95544号、特開平10-95854号、特開平10-45950号、特開2000-53784号、特開平11-322946号、特開平11-322947号、特開平2-276830号、特開2000-273239号、特開平11-71463号、特開平04-259511号、特開2000-273184号、特開平11-323017号、特開平11-302388号等の各公報にセルロースアシレート溶液の調製法、が記載されていて、本発明においてもこれらの技術を利用することができる。これらの詳細は、特に非塩素系溶媒系の溶媒を用いた調製方法については、発明協会公開技報公技番号2001-1745、2001年3月15日発行、発明協会22頁~25頁に詳細に記載されている。さらに、セルロースアシレート溶液の調製の過程で、溶液濃縮,ろ過等の処理が行われてもよく、それらについては、同様に発明協会公開技報公技番号2001-1745、2001年3月15日発行、発明協会25頁に詳細に記載されている。なお、高温度で溶解する場合は、使用する有機溶媒の沸点以上の場合がほとんどであり、その場合は加圧状態で用いられる。本発明のセルロースアシレートフィルムを製造する方法及び設備として、従来セルロースアシレートフィルム製造に供する溶液流延製膜方法及び溶液流延製膜装置を用いることができる。溶解機釜から調製されたドープセルロースアシレート溶液を貯蔵釜で一旦貯蔵し、ドープに含まれている泡を脱泡して最終調製をする。ドープをドープ排出口から、例えば回転数によって高精度に定量送液できる加圧型定量ギヤポンプを通して加圧型ダイに送り、ドープを加圧型ダイの口金スリットからエンドレスに走行している流延部の金属支持体の上に均一に流延され、金属支持体がほぼ一周した剥離点で、生乾きのドープ膜ウェブとも呼ぶを金属支持体から剥離する。得られるウェブの両端をクリップで挟み、幅保持しながらテンターで搬送して乾燥し、続いて乾燥装置のロール群で搬送し乾燥を終了して巻き取り機で所定の長さに巻き取る。テンターとロール群の乾燥装置との組み合わせはその目的により変わる。ハロゲン化銀写真感光材料や電子ディスプレイ用機能性保護膜に用いる溶液流延製膜方法においては、溶液流延製膜装置の他に、下引層、帯電防止層、ハレーション防止層、保護層等のフィルムへの表面加工のために、塗布装置が付加されることが多い。これらの各製造工程については、発明協会公開技報公技番号2001-1745、2001年3月15日発行、発明協会25頁~30頁に詳細に記載され、流延共流延を含む、金属支持体、乾燥、剥離、及び延伸などに分類される。乾燥後得られる、セルロースアシレートフィルムの厚さは、使用目的によって異なり、5~500μmの範囲であることが好ましく、20~300μmの範囲であることがより好ましく、30~150μmの範囲であることがさらに好ましい。また、光学用、特にVA液晶表示装置用としては、40~110μmであることが好ましい。フィルム厚さの調整は、所望の厚さになるように、ドープ中に含まれる固形分濃度、ダイの口金のスリット間隙、ダイからの押し出し圧力、金属支持体速度等を調節すればよい。延伸:以上のようにして、溶融製膜法あるいは溶液製膜法等によって製造したセルロースアシレートフィルムに、さらに延伸処理を施すのが好ましい。延伸処理は、製膜工程の途中で行ってもよいし、製膜して巻き取った原反を延伸処理してもよい。溶液製膜の場合には残留溶媒を含んだ状態で延伸を行ってもよく、残留溶媒量が2~30質量で好ましく延伸することができる。延伸処理は、高Reを達成するために高温度で実施するのが好ましく、ガラス転移点Tg近傍で行うことが好ましい。具体的には、セルロースアシレートフィルムのTg-30°C~Tg30°Cで実施するのが好ましく、より好ましくはTg-20°C~Tg20°C、特に好ましくはTg-10°C~Tg20°Cである。好ましい延伸倍率は0.1~300、さらに好ましくは10~200、特に好ましくは30~100である。また、前記分子量範囲の重合体を含まないセルロースアシレートフィルムを、Tg近傍の温度で60を超える延伸倍率で、特に大きな延伸速度条件で延伸処理すると、破断が生じる傾向がある。本発明のセルロースアシレートフィルムは、前記分子量範囲の所定の重合体を含んでいるので、Tg近傍の温度において、60を超える延伸倍率で延伸処理しても破断を生じず、65~200、又は70~150の延伸倍率で延伸処理してもよい。これらの延伸は1段で実施しても、多段で実施してもよい。ここでいう延伸倍率は、以下の式を用いて求めたものである。延伸倍率={延伸後の長さ-延伸前の長さ}/延伸前の長さ×100このような延伸は縦搬送方向延伸、横幅方向延伸、及びこれらの組み合わせによって実施される。縦延伸は、1ロール延伸出口側の周速を速くした2対以上のニップロールを用いて、長手方向に延伸、自由端延伸ともいう、2固定端延伸フィルムの両端を把持し、これを長手方向に次第に早く搬送し長手方向に延伸、等を用いることができる。さらに横延伸は、テンター延伸フィルムの両端をチャックで把持しこれを横方向長手方向と直角方向に広げて延伸、等を使用することができる。これらの縦延伸、横延伸は、それだけで行なってもよく1軸延伸、組み合わせて行ってもよい2軸延伸。2軸延伸の場合、縦、横逐次で実施してもよく逐次延伸、同時に実施してもよい同時延伸。縦延伸、横延伸の延伸速度は10/分~10000/分が好ましく、より好ましくは20/分~1000/分、特に好ましくは30/分~100/分である。多段延伸の場合、各段の延伸速度の平均値を指す。上記好ましい範囲の延伸倍率及び延伸速度は、上記分子量が1,000以上のアクリル酸エステル類又はビニルエステル類を主成分とする重合体を添加することで達成することができる。該化合物を添加しないと、上記好ましい範囲の延伸速度及び延伸倍率で延伸処理を実施すると、延伸処理の途中で破断してしまったり、また延伸速度を大きくすると低倍率延伸でも破断してしまう。また、一般的な可塑剤の添加により同様の効果を得ることができるが、分子量が1,000未満の低分子量の可塑剤を添加しても、高温度例えばTg近傍での延伸時には大半が揮散してしまい、延伸適性の向上が達成できなかったり,または熱分解等して、フィルムの着色増加及びヘイズの上昇原因になる。このような延伸に引き続き、縦又は横方向に0~10緩和することも好ましい。さらに、延伸に引き続き、150°C~250°Cで1秒~3分熱固定することも好ましい。また製膜方向長手方向と、フィルムのReの遅相軸とのなす角度θが0°、90°もしくは-90°に近いほど好ましい。即ち、本発明では、横延伸の場合は0°に近いほどよく、0±3°が好ましく、より好ましくは0±2°、特に好ましくは0±1°である。縦延伸の場合は、90±3°又は-90±3°が好ましく、より好ましくは90±2°又は-90±2°、特に好ましくは90±1°又は-90±1°である。本発明のセルロースアシレートフィルムは、長尺状に製膜してもよい。例えば、幅0.5~3m好ましくは0.6~2.5m、さらに好ましくは0.8~2.2m、長さ1ロール当たり100~10000m好ましくは500~7000m、さらに好ましくは1000~6000mで巻き取られた長尺状のフィルムとして製造することができる。巻き取る際、少なくとも片端にナーリングを付与するのが好ましく、ナーリングの幅は3mm~50mmが好ましく、より好ましくは5mm~30mm、高さは0.5~500μmが好ましく、より好ましくは1~200μmである。これは片押しであっても両押しであってもよい。上述の延伸セルロースアシレートフィルムは単独で使用してもよく、これらと偏光板を組み合わせて使用してもよく、これらの上に液晶層や屈折率を制御した層低反射層やハードコート層を設けて使用してもよい。[セルロースアシレートフィルムの特性]セルロースアシレートフィルムの膜厚:本発明のセルロースアシレートフィルム延伸フィルムの態様では延伸処理後の膜厚は、10~300μmが好ましく、20μm~200μmがより好ましく、30μm~100μmがさらに好ましく、40~80μmであるのが特に好ましい。セルロースアシレートフィルムの光学特性:本明細書において、Reλ及びRthλは各々、波長λにおける面内のレターデーションnm及び厚さ方向のレターデーションnmを表す。ReλはKOBRA21ADH又はWR王子計測機器株製において波長λnmの光をフィルム法線方向に入射させて測定される。測定されるフィルムが1軸又は2軸の屈折率楕円体で表されるものである場合には、以下の方法によりRthλは算出される。Rthλは前記Reλを、面内の遅相軸KOBRA21ADH又はWRにより判断されるを傾斜軸回転軸として遅相軸がない場合にはフィルム面内の任意の方向を回転軸とするのフィルム法線方向に対して法線方向から片側50度まで10度ステップで各々その傾斜した方向から波長λnmの光を入射させて全部で6点測定し、その測定されたレターデーション値と平均屈折率の仮定値及び入力された膜厚値を基にKOBRA21ADH又はWRが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、KOBRA21ADH又はWRが算出する。尚、遅相軸を傾斜軸回転軸として遅相軸がない場合にはフィルム面内の任意の方向を回転軸とする、任意の傾斜した2方向からレターデーション値を測定し、その値と平均屈折率の仮定値及び入力された膜厚値を基に、以下の式11及び式12よりRthを算出することもできる。注記:式中、Reθは法線方向から角度θ傾斜した方向におけるレターデーション値をあらわす。nxは面内における遅相軸方向の屈折率を表し、nyは面内においてnxに直交する方向の屈折率を表し、nzはnx及びnyに直交する方向の屈折率を表す。dは膜厚を表す。なお、本発明のReの値がλ/2に近い値の場合は、ReRthが既知のフィルムを積層して測定を行い、ReRthを算出することで求めることができる。本発明のセルロースアシレートフィルムは、高Reで、且つRthの絶対値が小さいという特徴がある。具体的には、本発明のセルロースアシレートフィルムのRe550は、180nm~300nmより好ましくは200nm~280nmであり、且つ|Rth550|が0nm~30nmより好ましくは0~20nmである。前記範囲のRe及びRthを示すフィルムは、例えば、IPSモード等の水平配向モードの液晶表示装置用の光学補償フィルムとして有用であり、具体的には、IPSモード等の水平配向モードの液晶表示装置の黒表示時の斜め方向の光漏れの軽減に寄与する。ヘイズ:本発明のセルロースアシレートフィルムは、例えば、ヘイズ計1001DP型、日本電色工業株社製を用いて測定した値が0.8以下であることが好ましく、0.7以下であることがより好ましく、0.6以下であることが特に好ましい。前記範囲にヘイズを制御することにより、光学補償フィルム等として液晶表示装置に組み込んだ際に高コントラスの画像が得られる。セルロースアシレートフィルムのガラス転移温度:本発明のセルロースアシレートフィルムのガラス転移温度Tgは、80°C~250°Cが好ましく、100°C~200°Cがさらに好ましい。Tgが前記範囲未満であると、耐熱性が低下する傾向があり、また前記範囲を超えていると上述のように、フィルムの着色及びヘイズが悪化する傾向があるので、前記範囲であるのが好ましい。なお、本明細書において、フィルムのガラス転移温度Tgは、動的粘弾性測定装置により測定することができる。具体的には、試験フィルムを室温から5°C/分の割合で昇温させ、試験片の動的粘弾性の温度分散を測定し、tanδのピークの温度をガラス転移温度Tgとして特定することができる。フィルムの着色:本発明のセルロースアシレートフィルムは、高Re達成のために高温度での延伸処理を施しても、着色が少ないという特徴がある。高温度延伸処理による着色は、黄色味の着色であり、その程度は、波長420nmの吸光度の値を指標として知ることができる。本発明のセルロースアシレートフィルムは、波長420nmの吸光度が、0.03以下を達成可能であり、0.02以下を達成することが好ましい。前記波長の吸光度が0.03を超えると、フィルムの黄色味が視認されるので、0.03以下であるのが好ましい。吸光度は、波長分光吸収測定器で測定することができる。[位相差フィルム]本発明のセルロースアシレートフィルムは、位相差フィルムとして用いることができる。また、本発明のセルロースアシレートフィルムに、発明協会公開技報公技番号2001-1745、2001年3月15日発行、発明協会32頁~45頁に詳細に記載されている機能性層を組み合わせることが好ましい。中でも好ましいのが、偏光膜の付与偏光板の形成、液晶組成物からなる光学補償層の付与光学補償フィルム、反射防止層の付与反射防止フィルムである。[光学補償フィルム]本発明のセルロースアシレートフィルムは、液晶表示装置の光学補償に利用することができる。本発明のセルロースアシレートフィルムが、光学補償に必要な光学特性を満足する場合は、そのまま光学補償フィルムとして利用することができる。また、光学補償に必要な光学特性を満足するために、他の一以上の層、例えば液晶組成物を硬化して形成した光学異方性層、又は他の複屈折性ポリマーフィルムからなる層と積層してから、光学補償フィルムとして利用することもできる。[偏光板]本発明は、偏光膜と該偏光膜を挟持する2枚の保護フィルムとからなる偏光板であって、2枚の保護フィルムの少なくとも一方が、本発明のセルロースアシレートフィルムである偏光板にも関する。該セルロースアシレートフィルムは、光学異方性層を有する光学補償フィルムの一部として、また反射防止層を有する反射防止フィルムの一部として、偏光膜に貼り合せられていてもよい。他の層を有する場合も、本発明のセルロースアシレートフィルムの表面が、偏光膜の表面に貼り合せられているのが好ましい。例えば、特開2006-241433号公報を参照し、製造することができる。[画像表示装置]本発明は、本発明のセルロースアシレートフィルムを少なくとも1枚含む画像表示装置にも関する。本発明のセルロースアシレートフィルムは、位相差フィルム又は光学補償フィルムとして、又は偏光板、光学補償フィルム及び反射防止フィルム等の一部として、表示装置に用いられる。<液晶表示装置>本発明のセルロースアシレートフィルムは位相差フィルムとして、又はセルロースアシレートフィルムを用いた偏光板、光学補償フィルムもしくは反射防止フィルムとして、液晶表示装置に組み込むことができる。液晶表示装置としては、TN型、IPS型、FLC型、AFLC型、OCB型、STN型、ECB型、VA型及びHAN型の表示装置が挙げられ、好ましくはIPS型である。また、本発明のセルロースアシレートフィルムは、透過型、反射型、半透過型のいずれの液晶表示装置にも用いることができる。IPSモードの液晶表示装置に本発明のセルロースアシレートフィルムを用いる場合は、液晶セルと表示面側偏光板もしくはバックライト側偏光板との間に一枚配置するのが好ましい。また、表示面側偏光板もしくはバックライト側偏光板の保護フィルムとしても機能させ、偏光板の一部材として液晶表示装置内に組み込み、液晶セルと偏光膜との間に配置してもよい。本発明のセルロースアシレートフィルムを一枚上記位置に配置することで、IPSモードの液晶表示装置の表示特性を改善、特に、黒表示時の斜め方向をカラーシフト軽減、することができる。IPSモード液晶表示装置の光学補償に利用する態様では、本発明のセルロースアシレートフィルムのRthは、-40nm~30nmであることが好ましく、Reは120nm~400nmであることが好ましい。また、Nz値は0.5程度であるのが好ましく、具体的には、Nz値は0.25~0.65であるのが好ましい。本態様では、本発明のセルロースアシレートフィルムを、その面内遅相軸を表示面側偏光膜又はバックライト側偏光膜の吸収軸と平行もしくは直交にして配置するのが好ましい。本態様では、表示面側偏光膜及びバックライト側偏光膜と液晶セルとの間には、前記セルロースアシレートフィルム以外の位相差層が存在していないのが好ましい。従って、例えば、表示面側偏光板又はバックライト側偏光板が、前記セルロースアシレートフィルム以外の偏光膜用保護フィルムを有し、該保護フィルムが、液晶セルと表示面側偏光膜又はバックライト側偏光膜との間に配置される場合は、該保護フィルムには、Re及びRthの双方がほとんど0である等方性のポリマーフィルムを用いるのが好ましく、その様なポリマーフィルムとしては、特開2006-030937号公報等に記載のセルロースアシレートフィルムが好ましく用いられる。以下に実施例を挙げて本発明をさらに具体的に説明する。以下の実施例に示す材料、試薬、物質量とその割合、操作等は本発明の趣旨から逸脱しない限り適宜変更することができる。従って、本発明の範囲は以下の具体例に制限されるものではない。1.セルロースアシレートの合成下記表に示す、種々の置換度DSA及びDSを有するセルロースアシレートA-1~3及びB-1~2を、特開2008-163193号公報[0121]中に記載の酢酸セルロースのケン化、及び同公報の[0124]中に記載の酢酸セルロースの芳香族アシル化の方法に従って、合成した。なお、合成したセルロースアシレートがそれぞれ有する置換基Aはいずれも、ベンゾイル基である。2.セルロースアシレートフィルムの製造1セルロースアシレート溶液の調製下記表に示すセルロースアシレート及び添加剤をミキシングタンクに投入し、加熱しながら攪拌して、溶解し、下記表に記載の組成のセルロースアシレート溶液をそれぞれ調製した。下記表に示すセルロースアシレート100-X質量部下記表に示す添加剤X質量部メチレンクロライド第1溶媒500質量部2セルロースアシレートフィルムの製造調製した各セルロースアシレート溶液を、バンド流延機を用いて流延、バンドから剥離し、初期乾燥は70°C、100°C、及び120°Cで乾燥し、製膜した。このフィルムを、下記表に示す延伸温度、延伸速度、及び延伸倍率で、フィルムの幅方向に固定端一軸延伸して、下記表に示すセルロースアシレートフィルムのそれぞれを作製した。以下、特に断りがなければ、作製したフィルムの厚さはすべて60μmである。3.セルロースアシレートフィルムの評価光学特性:得られた各フィルムについて、上記方法によりRe及びRthを測定した。結果を下記表に示す。ヘイズ:得られた各フィルムについて、ヘイズを測定した。結果を下記表に示す。フィルム着色:得られた各フィルムについて、波長420nmの吸光度を測定した。結果を下記表に示す。フィルム破断の有無:×;延伸途中でフィルムが破断○;設定延伸条件でフィルムが作製4.偏光板の作製と評価1偏光板の作製各セルロースアシレートフィルムを鹸化処理した。また、市販のトリアセチルセルロースフィルムフジタックT40UZを同様に鹸化処理した。偏光膜を準備し、該偏光膜を、前記鹸化処理したセルロースアシレートフィルムから選択した1枚以下、フィルムAというと、鹸化処理した市販のトリアセチルセルロースフィルムとで挟んだ後、PVA株クラレ製、PVA-117H3水溶液を接着剤として、偏光膜の吸収軸方向とフィルムの遅相軸方向とを平行にして貼り合わせて、下記表に示す偏光板をそれぞれ作製した。2偏光板の評価得られた各偏光板について、IPS型液晶表示装置37型ハイビジョン液晶テレビモニター37Z2000;株東芝製に組み込まれていた視認側偏光板の代わりに、フィルムAが液晶セル側になるように組み込み、極角60°方向の光漏れが最大の場所において黒輝度を調べ、以下の基準で評価した。○:4cd/m2以下△:4cd/m2より大きく、5cd/m2以下×:5cd/m2大きい結果を下記表に示す。上記表に示す結果から、本発明の実施例のセルロースアシレートフィルムは、光学特性の発現性に優れており、表示性能に悪影響のあるヘイズの上昇や着色が抑えられていることが理解できる。本発明の実施例のフィルムでは、数平均分子量が1,000以上の所定の重合体を添加することで、フィルムの破断を抑えつつ、延伸速度を速め、且つ延伸倍率を増大させることができる。一方、添加剤として、分子量が1,000未満の低分子量のDEPを使用した比較例では、これらの添加剤の大半がガラス転移点近傍の延伸温度で揮散してしまうため、ヘイズの上昇や着色の増加を抑えることができず、また実施例と同様に高温度で延伸すると破断してしまうことが理解できる。また、本発明の範囲を外れた芳香族アシル基の置換度のセルロースアシレートでは、目的の範囲の光学特性への到達は困難であることが理解できる。5.IPSモード液晶表示装置への実装評価上記実施例で作製した各偏光板を、IPS型液晶表示装置37型ハイビジョン液晶テレビモニター37Z2000、株東芝製に組み込まれていた視認側偏光板の代わりに、フィルムAが液晶セル側になるように組み込み、視認性を確認したところ、十分な視野角補償ができており、良好な視認性を確保できたことが確認できた。これに対し、比較例の各偏光板を組み込んだ場合には、視野角補償が不十分であり、特に斜めから視認した際の光漏れが強く観測された。"